КАТАЛИЗАТОР ДЛЯ СИНТЕЗА ФИШЕРА-ТРОПША И СПОСОБ ПОЛУЧЕНИЯ ЭТОГО КАТАЛИЗАТОРА

1. Катализатор для синтеза Фишера-Тропша, содержащий кобальт в качестве активного компонента и пористый гранулированный носитель, включающий в себя оксидсодержащий компонент и теплопроводящий материал, отличающийся тем, что в качестве теплопроводящего материала использован пенографит, состоящий из единичных фрагментов размером 100-200 мкм по ширине, 250-450 мкм по длине и 100-230 нм по толщине, с получением щелевидных пор в катализаторе в количестве не менее 80% от общего числа пор в катализаторе при следующем массовом содержании компонентов (в % от общей массы катализатора):
кобальт - 10-40%,
оксидсодержащий компонент - 16-82%,
пенографит - 8-64%.
-1
2. Катализатор по п. 1, отличающийся тем, что щелевидные поры характеризуются размером зазора 4-10 мкм и удельной площадью 0,2-0,5 мкм.
3. Катализатор по п. 1 или 2, отличающийся тем, что его теплопроводность по одной из осей его гранул составляет 3-8 Вт/(м⋅К), а в перпендикулярном направлении - 6-18 Вт/(м⋅К).
4. Катализатор по п. 1, отличающийся тем, что оксидсодержащий компонент носителя содержит оксиды, выбранные из группы, состоящей из оксидов алюминия, оксидов кремния, цеолитов и/или их смесей.
5. Способ получения катализатора для синтеза Фишера-Тропша по одному из пп. 1-4, включающий в себя смешивание пенографита с оксидсодержащим компонентом в присутствии жидкой фазы, гранулирование полученной смеси методом экструзии или таблетирования, последующую термообработку полученных гранул с получением носителя катализатора и нанесение активного компонента на гранулы путем их пропитки раствором соли кобальта с последующим высушиванием и прокаливанием пропитанных гранул.